(57)【要約】【課題】樹脂微粒子を含有する水性インクジェットインクであって、比較的低温乾燥でも、速乾性、定着性、および画像品質のすべてが良好なインクを提供する。【解決手段】水（Ａ）、顔料（Ｂ）、水溶性有機溶剤成分（Ｃ）、樹脂微粒子（Ｄ）、および界面活性剤（Ｅ）を含有するインクジェットインクであって、前記インク中の前記水溶性有機溶剤成分（Ｃ）の含有量は、１０〜４０質量％であり、前記インクは、前記水溶性有機溶剤成分（Ｃ）として、３−メトキシ−１−ブタノールを前記インク中８〜３３質量％含有し、前記水溶性有機溶剤成分（Ｃ）は、当該成分（Ｃ）中、沸点が２００℃以下の水溶性有機溶剤を７０質量％以上含有し、水溶性有機溶剤成分（Ｃ）に含まれる全水溶性有機溶剤は、沸点が２２０℃以下である、インクジェットインクとする。【選択図】なし【特許請求の範囲】
【請求項１】
水（Ａ）、顔料（Ｂ）、水溶性有機溶剤成分（Ｃ）、樹脂微粒子（Ｄ）、および界面活性剤（Ｅ）を含有するインクジェットインクであって、
前記インク中の前記水溶性有機溶剤成分（Ｃ）の含有量は、１０〜４０質量％であり、
前記インクは、前記水溶性有機溶剤成分（Ｃ）として、３−メトキシ−１−ブタノールを前記インク中８〜３３質量％含有し、
前記水溶性有機溶剤成分（Ｃ）は、当該成分（Ｃ）中、沸点が２００℃以下の水溶性有機溶剤を７０質量％以上含有し、
水溶性有機溶剤成分（Ｃ）に含まれる全水溶性有機溶剤は、沸点が２２０℃以下である、
インクジェットインク。
【請求項２】
２−ブタノール（Ｆ）を前記インク中５質量％以下さらに含有する、請求項１に記載のインクジェットインク。
【請求項３】
前記インク中の前記樹脂微粒子（Ｄ）の含有量が、固形分量として、前記インク中３〜１５質量％である、請求項１または２に記載のインクジェットインク。
【請求項４】
前記樹脂微粒子（Ｄ）の少なくとも表層部が、ウレタン樹脂を含む、請求項１〜３のいずれか１項に記載のインクジェットインク。
【請求項５】
前記顔料（Ｂ）が、自己分散顔料である、請求項１〜４のいずれか１項に記載のインクジェットインク。
【請求項６】
請求項１〜５のいずれか１項に記載のインクジェットインクを、非吸収性基材を有するメディアに吐出する工程、および前記メディアに吐出されたインクジェットインクを乾燥して、インク塗膜を形成する工程を含む、インクジェット記録方法。
【請求項７】
前記非吸収性基材が、ポリエチレンテレフタレート基材である、請求項６に記載のインクジェット記録方法。
【請求項８】
前記メディアが、前記非吸収性基材と、粘着剤層とを有する、請求項６または７に記載のインクジェット記録方法。
【請求項９】
前記インク塗膜を形成する工程の後に、前記メディアをカットする工程をさらに含む、請求項６〜８のいずれか１項に記載のインクジェット記録方法。
【請求項１０】
プリントアンドカット機能を有するインクジェット記録装置を用いて各工程が実施される、請求項９に記載のインクジェット記録方法。
【発明の詳細な説明】
【技術分野】
【０００１】
本発明は、インクジェットインクに関し、特に、樹脂微粒子を含有する水性インクジェットインクに関する。
【背景技術】
【０００２】
インクジェット記録方式を採用したインクジェットプリンタは、操作が容易で騒音が小さく、カラー印刷が容易である等の利点があることから、家庭およびオフィスでの出力機器として広く普及している。近年では、インクジェットプリンタは、例えばディスプレイ、ポスター、掲示板等の産業用途にも利用されている。
【０００３】
インクジェット記録方式は、非常に微細なノズルからインク液滴をメディアに直接吐出し、付着させて文字や画像を得る記録方式である。産業用途においては、メディアとして、プラスチック基材等の非吸収性基材が用いられることが多い。プラスチック基材としては、ポリ塩化ビニル（ＰＶＣ）基材が用いられているが、近年は、機械強度、透明性、加工性等の観点からポリエチレンテレフタレート（ＰＥＴ）基材も用いられている。
【０００４】
ＰＶＣ基材への印刷（画像形成）には、グリコールエーテル系溶剤と樹脂溶解溶剤を含むエコソルベント系インクジェットインクが適している。エコソルベント系インクジェットインクは、ＰＶＣ基材表面を溶解し、顔料および定着樹脂がＰＶＣ基材表面をコートすることにより、優れた定着性を発揮するためである。しかしながら、エコソルベント系インクジェットインクは、ＰＥＴ基材表面を溶解せず、またＰＥＴ基材は通常インク受容層を有しないため、ＰＥＴ基材への印刷には適していない。そこで、ＰＶＣ基材以外の非吸収性基材への印刷にも適するインクジェットインクとして、バインダー成分として樹脂微粒子を含有する水性インクジェットインクが開発されている（例えば、特許文献１〜３参照）。
【先行技術文献】
【特許文献】
【０００５】
【特許文献１】特開２０１４−１５９５３３号公報
【特許文献２】特開２０１４−１６７０８４号公報
【特許文献３】特開２０１５−１１６６９１号公報
【発明の概要】
【発明が解決しようとする課題】
【０００６】
上記したような樹脂微粒子を含有する水性インクジェットインクは、水を含有するため、その乾燥性が重要となる。従来の水性インクジェットインクを用いる場合、印字直後の乾燥を促進するために、印字前後に基材温度を高くするのが通常である。印刷対象が熱に強いメディアであれば、高温に加熱しても問題は生じないが、ラベルのような基材と粘着剤層とを有するメディアの場合、加熱時に粘着剤層が軟化して基材と粘着剤層との間にずれが生じ得る。そのため、プリントアンドカット機能を有するプリンタにおいては、乾燥前後にメディアを高温に加熱することができない。一方で、低温で乾燥する場合には、乾燥速度が下がるため、生産性の低下を招く。加えて、低温乾燥条件では、インク塗膜内に溶剤が残り易く、インクの定着性の悪化や画像品質の低下を招く。そのため、比較的低温乾燥でも、速乾性、定着性、および画像品質のすべてが良好な水性インクジェットインクの開発が望まれている。
【０００７】
本発明はかかる点に鑑みてなされたものであり、その目的は、樹脂微粒子を含有する水性インクジェットインクであって、比較的低温乾燥でも、速乾性、定着性、および画像品質のすべてが良好なインクを提供することである。
【課題を解決するための手段】
【０００８】
本発明のインクジェットインクは、水（Ａ）、顔料（Ｂ）、水溶性有機溶剤成分（Ｃ）、樹脂微粒子（Ｄ）、および界面活性剤（Ｅ）を含有する。前記インク中の前記水溶性有機溶剤成分（Ｃ）の含有量は、１０〜４０質量％である。前記インクは、前記水溶性有機溶剤成分（Ｃ）として、３−メトキシ−１−ブタノールを前記インク中８〜３３質量％含有する。前記水溶性有機溶剤成分（Ｃ）は、当該成分（Ｃ）中、沸点が２００℃以下の水溶性有機溶剤を７０質量％以上含有する。水溶性有機溶剤成分（Ｃ）に含まれる全水溶性有機溶剤は、沸点が２２０℃以下である。
【０００９】
本発明のインクジェットインクは、２−ブタノール（Ｆ）をさらに含有していてもよく、その含有量は、インク中５質量％以下であることが好ましい。
【００１０】
本発明においては、前記インク中の前記樹脂微粒子（Ｄ）の含有量が、固形分量（固形分濃度）として、前記インク中３〜１５質量％であることが好ましい。
【００１１】
本発明においては、前記樹脂微粒子（Ｄ）の少なくとも表層部が、ウレタン樹脂を含むことが好ましい。
【００１２】
本発明においては、前記顔料（Ｂ）が、自己分散顔料であることが好ましい。
【００１３】
本発明はまた、上記のインクジェットインクを、非吸収性基材を有するメディアに吐出する工程、および前記メディアに吐出されたインクジェットインクを乾燥して、インク塗膜を形成する工程を含む、インクジェット記録方法である。
【００１４】
本発明の方法においては、前記非吸収性基材が、ポリエチレンテレフタレート基材であることが好ましい。
【００１５】
本発明の方法においては、前記メディアが、前記非吸収性基材と、粘着剤層とを有することが好ましい。
【００１６】
本発明の方法の好ましい一実施形態では、前記インク塗膜を形成する工程の後に、前記メディアをカットする工程をさらに含む。このとき、本発明の方法は、プリントアンドカット機能を有するインクジェット記録装置を用いて各工程が実施されることが有利である。
【発明の効果】
【００１７】
本発明によれば、比較的低温乾燥でも、速乾性、定着性、および画像品質のすべてが良好な、樹脂微粒子を含む水性インクジェットインクが提供される。
【発明を実施するための形態】
【００１８】
本発明のインクジェットインクは、水（Ａ）、顔料（Ｂ）、水溶性有機溶剤成分（Ｃ）、樹脂微粒子（Ｄ）、および界面活性剤（Ｅ）を含有する。前記インク中の（前記インクの全質量に対する）前記水溶性有機溶剤成分（Ｃ）の含有量は、１０〜４０質量％である。前記インクは、前記水溶性有機溶剤成分（Ｃ）として、３−メトキシ−１−ブタノールを前記インク中８〜３３質量％含有する。前記水溶性有機溶剤成分（Ｃ）は、当該成分（Ｃ）中、沸点が２００℃以下の水溶性有機溶剤を７０質量％以上含有する。水溶性有機溶剤成分（Ｃ）に含まれる全水溶性有機溶剤は、沸点が２２０℃以下である。
【００１９】
〔水（Ａ）〕
本発明のインクジェットインクは水（Ａ）を含有し、よって水性インクジェットインクである。水（Ａ）を含有することにより、本発明のインクジェットインクは、環境負荷が小さいという利点を有する。本発明に使用される水（Ａ）には特に制限はないが、不純物の混入を防止する観点から、イオン交換水、限外濾過水、逆浸透水、蒸留水、または超純水が好ましく、イオン交換水がより好ましい。
【００２０】
本発明のインクジェットインク中の水（Ａ）の含有量は、４０質量％以上が好ましく、４５質量％以上がより好ましく、４７．５質量％以上がさらに好ましく、５０質量％以上が最も好ましい。一方、７５質量％以下が好ましく、７０質量％以下がより好ましく、６５質量％以下がさらに好ましく、６０質量％以下が最も好ましい。
【００２１】
〔顔料（Ｂ）〕
顔料（Ｂ）は、その種類には特に制限はなく、有機顔料であっても無機顔料であってもよい。
【００２２】
有機顔料の例としては、アゾ顔料（例、アゾレーキ、不溶性アゾ顔料、縮合アゾ顔料、キレートアゾ顔料など）、多環式顔料（例、フタロシアニン顔料、ぺリレン顔料、ぺリノン顔料、アントラキノン顔料、キナクリドン顔料、ジオキサジン顔料、インジゴ顔料、チオインジゴ顔料、イソインドリノン顔料、キノフラロン顔料など）、染料キレート（例、塩基性染料型キレート、酸性染料型キレートなど）、ニトロ顔料、ニトロソ顔料、アニリンブラック等が挙げられる。
【００２３】
無機顔料の例としては、酸化チタン、亜鉛華、硫化亜鉛、鉛白、炭酸カルシウム、沈降性硫酸バリウム、ホワイトカーボン、アルミナホワイト、カオリンクレー、タルク、ベントナイト、黒色酸化鉄、カドミウムレッド、べんがら、モリブデンレッド、モリブデートオレンジ、クロムバーミリオン、黄鉛、カドミウムイエロー、黄色酸化鉄、チタンイエロー、酸化クロム、ビリジアン、チタンコバルトグリーン、コバルトグリーン、コバルトクロムグリーン、ビクトリアグリーン、群青、紺青、コバルトブルー、セルリアンブルー、コバルトシリカブルー、コバルト亜鉛シリカブルー、マンガンバイオレット、コバルトバイオレット等が挙げられる。
【００２４】
より具体的には、ブラック系顔料としては、例えば、ファーネスブラック、ランプブラック、アセチレンブラック、チャンネルブラック等のカーボンブラック（Ｃ．Ｉ．ピグメントブラック７）類；銅、鉄（Ｃ．Ｉ．ピグメントブラック１１）等の金属類；酸化チタン等の金属酸化物類；アニリンブラック（Ｃ．Ｉ．ピグメントブラック１）等の有機顔料が挙げられる。
【００２５】
シアン系顔料としては、例えば、Ｃ．Ｉ．ピグメントブルー１，２，３，１５：１，１５：３，１５：４，１５：６，１６，２１，２２，６０，６４等が挙げられる。
【００２６】
マゼンタ系顔料としては、例えば、Ｃ．Ｉ．ピグメントレッド５，７，９，１２，３１，４８，４９，５２，５３，５７，９７，１１２，１２０，１２２，１４６，１４７，１４９，１５０，１６８，１７０，１７７，１７８，１７９，１８４，１８８，２０２，２０６，２０７，２０９，２３８，２４２，２５４，２５５，２６４，２６９，２８２；Ｃ．Ｉ．ピグメントバイオレット１９，２３，２９，３０，３２，３６，３７，３８，４０，５０等が挙げられる。
【００２７】
イエロー系顔料としては、例えば、Ｃ．Ｉ．ピグメントイエロー１，２，３，１２，１３，１４，１６，１７，２０，２４，７４，８３，８６，９３，９４，９５，１０９，１１０，１１７，１２０，１２５，１２８，１２９，１３７，１３８，１３９，１４７，１４８，１５０，１５１，１５４，１５５，１６６，１６８，１８０，１８５，２１３等が挙げられる。
【００２８】
その他の色の顔料としては、例えば、Ｃ．Ｉ．ピグメントグリーン７，１０，３６；Ｃ．Ｉ．ピグメントブラウン３，５，２５，２６；Ｃ．Ｉ．ピグメントオレンジ２，５，７，１３，１４，１５，１６，２４，３４，３６，３８，４０，４３，６２，６３，６４，７１等が挙げられる。
【００２９】
また、表面に、カルボキシル基、スルホン酸基、ホスホン酸基、ヒドロキシル基等の親水性基を有する顔料（いわゆる「自己分散顔料」）を使用することができる。カーボンブラック系自己分散顔料としては、例えば、ＣＡＢ−Ｏ−ＪＥＴ２００、３００、３５２Ｋ、４００（以上、キャボット社製）等が挙げられる。シアン系自己分散顔料としては、例えば、ＣＡＢ−Ｏ−ＪＥＴ２５０Ｃ、４５０Ｃ、５５４Ｂ（以上、キャボット社製）等が挙げられる。マゼンタ系自己分散顔料としては、例えば、ＣＡＢ−Ｏ−ＪＥＴ２６０Ｍ、２６５Ｍ、４６５Ｍ（以上、キャボット社製）等が挙げられる。イエロー系自己分散顔料としては、例えば、ＣＡＢ−Ｏ−ＪＥＴ２７０Ｙ、４７０Ｙ、７４０Ｙ（以上、キャボット社製）等が挙げられる。分散剤を用いることなく水（Ａ）に分散可能であることから、顔料（Ｂ）としては、自己分散顔料が好ましい。
【００３０】
本発明のインクジェットインク中の顔料（Ｂ）の含有量は、固形分量（固形分濃度）として、０．１質量％以上が好ましく、０．５質量％以上がより好ましく、１質量％以上がさらに好ましい。一方、１０質量％以下が好ましく、７．５質量％以下がより好ましく、５質量％以下がさらに好ましい。
【００３１】
〔水溶性有機溶剤成分（Ｃ）〕
本明細書において、水溶性有機溶剤成分（Ｃ）を構成する「水溶性有機溶剤」とは、水に対する２０℃における溶解度が５００ｇ／Ｌ以上である有機溶剤のことをいう。水溶性有機溶剤として好ましくは、２０℃において水に任意の割合で均一に混和する有機溶剤である。
【００３２】
本発明のインクジェットインク中の水溶性有機溶剤成分（Ｃ）の含有量は、１０〜４０質量％である。水溶性有機溶剤成分（Ｃ）の含有量が１０質量％未満だと、乾燥性が低下する。また、非吸収性基材に対する濡れ性が低下し、定着性の低下および画像品質の低下を招く。一方、水溶性有機溶剤成分（Ｃ）の含有量が４０質量％を超えると、インクジェットインクの過度の粘度上昇を招き、画像品質が低下する。水溶性有機溶剤成分（Ｃ）の含有量は、１２．５質量％以上が好ましく、１５質量％以上がより好ましい。一方、３７．５質量％以下が好ましく、３５質量％以下がより好ましい。
【００３３】
水溶性有機溶剤成分（Ｃ）は、３−メトキシ−１−ブタノールを含有する。水溶性有機溶剤成分（Ｃ）に３−メトキシ−１−ブタノールを用いることにより、インクジェットインクの低温での乾燥性を高めることができ、良好な速乾性が得られる。本発明のインクジェットインク中の３−メトキシ−１−ブタノールの含有量は、８〜３３質量％である。含有量が８質量％未満だと、低温での乾燥性向上効果を十分に得ることができず、また、定着性や画像品質が不十分となる。一方、含有量が３３質量％を超えると、本発明のインクジェットインクの過度の粘度上昇を招き、画像品質が不十分となる。３−メトキシ−１−ブタノールの含有量は、１０質量％以上が好ましく、１２．５質量％以上がより好ましく、１５質量％以上がさらに好ましい。一方、３２質量％以下が好ましく、３１質量％以下がより好ましく、３０質量％以下がさらに好ましい。
【００３４】
水溶性有機溶剤成分（Ｃ）は、３−メトキシ−１−ブタノール（沸点：１５８℃）以外にも水溶性有機溶剤を含有し得る。ただし、水溶性有機溶剤成分（Ｃ）に含まれる水溶性有機溶剤はすべて、沸点が２２０℃以下の水溶性有機溶剤である。水溶性有機溶剤成分（Ｃ）が、沸点が２２０℃を超える水溶性有機溶剤を含む場合には、乾燥が十分に進まなくなり、定着性や画像品質が大きく低下する。
【００３５】
沸点が２２０℃以下の水溶性有機溶剤の例としては、エチレングリコール（沸点：１９６℃）、プロピレングリコール（沸点：１８８℃）、１，３−プロパンジオール（沸点：２１３℃）、１，２−ブタンジオール（沸点：１９４℃）、２，３−ブタンジオール（沸点：１８３℃）、１，３−ブタンジオール（沸点：２０８℃）、２，２−ジメチル−１，３−プロパンジオール（沸点：２０８℃）、２−メチル−１，３−プロパンジオール（沸点：２１３℃）、１，２−ペンタンジオール（沸点：２０６℃）、２，４−ペンタンジオール（沸点：２０１℃）、２−メチル−２，４−ペンタンジオール（沸点：１９８℃）等のジオール類；ジプロピレングリコールモノメチルエーテル（沸点：１９０℃）、プロピレングリコール−ｎ−ブチルエーテル（沸点：１７１℃）、プロピレングリコール−ｔ−ブチルエーテル（沸点：１５３℃）、ジエチレングリコールメチルエーテル（沸点：１９４℃）、エチレングリコール−ｎ−プロピルエーテル（沸点：１５０℃）、エチレングリコール−ｎ−ブチルエーテル（沸点：１７１℃）、３−メトキシ−３−メチル−１−ブタノール（沸点：１７４℃）、１−エトキシ−２−プロパノール（沸点：１３２℃）等が挙げられる。
【００３６】
水溶性有機溶剤成分（Ｃ）中の沸点が２００℃以下の水溶性有機溶剤の含有率は、７０質量％以上である。沸点が２００℃以下の水溶性有機溶剤の含有率が７０質量％未満であると、インク塗膜内に溶剤が残り易く、インクの定着性が低くなる。水溶性有機溶剤成分（Ｃ）中の沸点が２００℃以下の水溶性有機溶剤の含有率は、７５質量％以上が好ましく、８０質量％以上がより好ましく、９０質量％以上がさらに好ましく、１００質量％が最も好ましい。
【００３７】
本発明のインクジェットインクの水分保持性が向上することから、水溶性有機溶剤成分（Ｃ）は、ジオール類を含有することが好ましい。ジオール類の含有量は、水溶性有機溶剤成分（Ｃ）中、５質量％以上が好ましく、１０質量％以上がより好ましい。一方、５０質量％以下が好ましく、４０質量％以下がより好ましい。
【００３８】
〔樹脂微粒子（Ｄ）〕
樹脂微粒子（Ｄ）は、非吸収性基材に対する定着性、および塗膜耐性を高めるバインダー成分である。
【００３９】
樹脂微粒子（Ｄ）には、水性インクジェットインクに使用可能な公知のものを特に制限なく使用することができる。樹脂微粒子（Ｄ）を構成する樹脂としては、例えば、ウレタン樹脂、ポリエステル樹脂、アクリル樹脂、酢酸ビニル樹脂、ポリエチレン樹脂、ポリプロピレン樹脂、フルオロオレフィン樹脂、ブタジエン樹脂、スチレン樹脂、スチレン−ブタジエン樹脂、スチレン−アクリル樹脂、塩化ビニル樹脂、アクリル−シリコーン樹脂などが挙げられる。
【００４０】
また、樹脂微粒子（Ｄ）は、１種の樹脂によって構成されている必要はなく、２種以上の樹脂によって構成されていてもよい。例えば、コア部とシェル部で樹脂の組成が異なるコア−シェル型の樹脂微粒子や、粒径を制御するために予め作製されたアクリル系微粒子（シード粒子）に対して、さらに異種のモノマーを乳化重合させることにより得られる微粒子などを用いることができる。さらには、アクリル樹脂からなる微粒子とウレタン樹脂からなる微粒子など、異なる樹脂によって構成された樹脂微粒子を化学的に結合させたハイブリッド型の樹脂微粒子などを用いることができる。
【００４１】
定着性およびインク安定性が特に優れることから、樹脂微粒子（Ｄ）は、少なくとも表層部にアクリル樹脂またはウレタン樹脂を含むことが好ましく、少なくとも表層部にウレタン樹脂を含むことがより好ましい。
【００４２】
樹脂微粒子（Ｄ）の体積平均粒径は、特に制限はないが、１０〜１０００ｎｍが好ましく、１０〜２００ｎｍがより好ましく、１０〜５０ｎｍがさらに好ましい。なお、体積平均粒径は、例えば、粒度分布測定装置を用いて求めることができる。
【００４３】
本発明のインクジェットインク中の樹脂微粒子（Ｄ）の含有量は、固形分量（固形分濃度）として、３質量％以上が好ましく、５質量％以上がより好ましい。一方、１５質量％以下が好ましく、１２質量％以下がより好ましい。
【００４４】
〔界面活性剤（Ｅ）〕
界面活性剤（Ｅ）は、表面張力および界面張力を適正化する成分である。界面活性剤（Ｅ）としては、水性インクジェットインクに使用可能な公知のものを特に制限なく使用することができ、その例として、アニオン性界面活性剤、ノニオン性界面活性剤、カチオン性界面活性剤、両性界面活性剤等が挙げられる。なかでも、アニオン性界面活性剤、またはノニオン性界面活性剤が好ましく、ノニオン性界面活性剤がより好ましい。
【００４５】
ノニオン性界面活性剤としては、例えば、ソルビット系界面活性剤、アセチレングリコール系界面活性剤、ソルビタン系界面活性剤、シリコーン系界面活性剤、ポリオキシエチレンアルキルエーテル系界面活性剤等が挙げられる。なかでも、表面張力および界面張力を適正に保つ能力に優れており、かつ起泡性がほとんどないことから、アセチレングリコール系界面活性剤が好ましい。
【００４６】
アセチレングリコール系界面活性剤としては、例えば、２，４，７，９−テトラメチル−５−デシン−４，７−ジオール、３，６−ジメチル−４−オクチン−３，６−ジオール、３，５−ジメチル−１−ヘキシン−３オール、２，４−ジメチル−５−ヘキシン−３−オール等が挙げられる。また、市販品としても入手可能であり、市販品の例としては、サーフィノール１０４、１０４Ｅ、１０４Ｈ、１０４Ａ、１０４ＢＣ、１０４ＤＰＭ、１０４ＰＡ、１０４ＰＧ−５０、１０４Ｓ、４２０、４４０、４６５、４８５、ＳＥ、ＳＥ−Ｆ、５０４、６１、８２、ＤＦ３７、ＤＦ１１０Ｄ、ＣＴ１１１、ＣＴ１２１、ＣＴ１３１、ＣＴ１３６、ＴＧ、ＧＡ（以上、日信化学工業社製）；オルフィンＢ、Ｙ、Ｐ、Ａ、ＳＴＧ、ＳＰＣ、Ｅ１００４、Ｅ１０１０、ＰＤ−００１、ＰＤ−００２Ｗ、ＰＤ−００３、ＰＤ−００４、ＥＸＰ．４００１、ＥＸＰ．４０３６、ＥＸＰ．４０５１、ＡＦ−１０３、ＡＦ−１０４、ＡＫ−０２、ＳＫ−１４、ＡＥ−３（以上、日信化学工業社製）；アセチレノールＥ００、Ｅ１３Ｔ、Ｅ４０、Ｅ６０、Ｅ８１、Ｅ１００、Ｅ２００（以上、川研ファインケミカル社製）等が挙げられる。なかでも、サーフィノール４６５、オルフィンＥ１０１０、アセチレノールＥ１００、またはＥ２００が好ましい。
【００４７】
本発明のインクジェットインク中の界面活性剤（Ｅ）の含有量は、０．１質量％以上が好ましく、０．５質量％以上がより好ましく、１質量％以上がさらに好ましい。一方、１０質量％以下が好ましく、７．５質量％以下がより好ましく、５質量％以下がさらに好ましい。
【００４８】
〔２−ブタノール（Ｆ）〕
本発明のインクジェットインクが、２−ブタノール（Ｆ）をさらに含有する場合には、低温での乾燥性がさらに向上したインクジェットインクとなる。
【００４９】
２−ブタノール（Ｆ）の含有量が少なすぎると、低温での乾燥性向上効果が十分に得られない。したがって、本発明のインクジェットインク中の２−ブタノール（Ｆ）の含有量は、１質量％以上が好ましく、２質量％以上がより好ましく、３質量％以上がさらに好ましい。一方、２−ブタノール（Ｆ）の含有量が多すぎると、画像品質を低下させるおそれがある。したがって、本発明のインクジェットインク中の界面活性剤（Ｅ）の含有量は、８質量％以下が好ましく、７．５質量％以下がより好ましく、６質量％以下がさらに好ましい。
【００５０】
本発明のインクジェットインクは、上記成分以外にも、本発明の効果を著しく損なわない範囲内で、防腐剤、防カビ剤、増粘剤、消泡剤、ｐＨ調整剤、防錆剤等の添加剤を含有していてもよい。
【００５１】
本発明のインクジェットインクは、各成分を公知方法に従い混合することにより作製することができる。例えば、水、顔料を含むエマルジョン、水溶性有機溶剤、樹脂微粒子を含むエマルジョン、界面活性剤、およびその他の成分を、公知の混合装置または撹拌装置を用いて均一に混合することにより作製することができる。
【００５２】
本発明のインクジェットインクは、比較的低温乾燥でも、速乾性、定着性、および画像品質のすべてが良好である。本発明のインクジェットインクは、ＰＥＴ基材、ＰＶＣ基材、表面処理（コロナ処理）したポリエチレン（ＰＥ）基材、表面処理（コロナ処理）したポリプロピレン（ＰＰ）基材、ポリスチレン基材等の非吸収性基材、およびアート紙、コート紙、キャスト紙、上質紙、合成紙、インクジェット用紙等の紙基材への印刷（画像形成）に用いることができ、特に、非吸収性基材への印刷に好適に用いることができる。なかでも、ＰＥＴ基材への印刷に好適に用いることができる。本発明のインクジェットインクは、速乾性が高いため、非吸収性基材（特にＰＥＴ基材）および粘着剤層を有するメディア（例えば、ラベル等）への印刷に好適である。本発明のインクジェットインクをこのようなメディアに使用した場合には、高温で乾燥する必要がないため、熱によって粘着剤層が軟化することによる基材と粘着剤層とのずれを防止することができる。よって、特に、プリントアンドカット機能を有するプリンタにおいては、乾燥前後にメディアを高温に加熱することなく、印刷物を高い生産性で提供することができる。
【００５３】
そこで別の側面から、本発明は、上記のインクジェットインク（本発明のインクジェットインクとして説明したインク）を、非吸収性基材を有するメディアに吐出する工程（以下、「吐出工程」ともいう）、および前記メディアに吐出されたインクジェットインクを乾燥して、インク塗膜を形成する工程（以下、「塗膜形成工程」ともいう）を含む、インクジェット記録方法である。
【００５４】
非吸収性基材としては、ＰＥＴ基材、ＰＶＣ基材、表面処理（コロナ処理）したＰＥ基材、表面処理（コロナ処理）したＰＰ基材、ポリスチレン基材等が挙げられ、なかでもＰＥＴ基材が好ましい。
【００５５】
また、メディアは、非吸収性基材と、粘着剤層とを有するメディア（例、ラベル等）が好ましく、当該メディアは、さらに剥離層を有していてもよい。
【００５６】
吐出工程において、インクジェットインクは、メディアの非吸収性基材上に吐出される。本発明のインクジェット記録方法は、吐出工程の前に、メディアを加熱する工程をさらに含んでいていてもよい。このとき、メディアの表面温度は、典型的には３０〜８０℃であるが、例えば５０℃以下と従来のインクジェット記録方法の中でも比較的低温の領域であってよい。
【００５７】
塗膜形成工程において、乾燥を促進するために、メディアを加熱してもよい。このとき、メディアの表面温度は、典型的には３０〜８０℃であるが、例えば５０℃以下と従来のインクジェット記録方法の中でも比較的低温の領域であってよい。
【００５８】
本発明のインクジェット記録方法は、例えば、非吸収性基材に印刷（画像形成）可能な公知のインクジェット記録装置（例、インクジェットプリンタ等）において、上記のインクジェットインクを使用することにより実施することができる。
【００５９】
また、本発明のインクジェット記録方法は、塗膜形成工程の後に、メディアをカットする工程（以下、「カット工程」ともいう）をさらに含んでいてもよい。この場合、本発明のインクジェット記録方法は、プリントアンドカット機能を有するインクジェット記録装置を使用することが有利である。また、当該カット工程を含む本発明のインクジェット記録方法は、非吸収性基材と、粘着剤層とを有するメディアに対する印刷に好適である。当該方法によれば、インクジェットインクの乾燥性が優れるために、非吸収性基材と粘着剤層とがずれるような高温に加熱する必要がなく、このため、歩留まりを向上することができる。
【実施例】
【００６０】
以下、実施例を挙げて本発明を詳細に説明するが、本発明は、これら実施例に制限されるものではない。
【００６１】
〔インクジェットインクの調製〕
表１〜３に記載の各成分を、各表に示す質量割合で均一に混合して、各実施例および各比較例のインクジェットインクを得た。得られたインクジェットインクについて、インクジェットプリンタを用いてＰＥＴフィルム上に印字を行い、下記の方法で速乾性、定着性、および画像品質について評価した。なお、印字に際し、印字前に、ＰＥＴフィルムの表面温度を３０〜４５℃に加熱し、印字後にＰＥＴフィルムの表面温度を４０〜５０℃に加熱した。速乾性および定着性の評価においては、１滴あたり２２ｐｌ、解像度７４０ｄｐｉ×７４０ｄｐｉの条件でフルベタ画像を形成した。画像品質の評価においては、１滴あたり２２ｐｌ、解像度７４０ｄｐｉ×７４０ｄｐｉの条件でフルベタ画像を形成しつつ、５ｐｔの白抜き文字を印字した。評価結果を表１〜３に示す。
【００６２】
〔速乾性評価〕
印字後、加熱時間が３０秒経過した時点で、ベタ画像を綿棒で擦り、ベタ画像と綿棒の状態を観察した。観察結果から、以下の基準で速乾性を評価した。「○」および「△」を合格とした。
○：綿棒にインクが付着せず、ベタ画像にも変化がない
△：綿棒にインクが付着しないが、ベタ画像に傷が付く
×：綿棒にインクが付着し、ベタ画像が取れる
【００６３】
〔定着性評価〕
乾燥後に形成されたインク塗膜に対し、クロスカット状の切込みを入れた。次いで、インク塗膜にセロハンテープを貼り付けた後、セロハンテープをはがし、インク塗膜の状態を観察した。観察結果から、以下の基準で定着性を評価した。「○」および「△」を合格とした。
○：インク塗膜に剥離が生じない
△：インク塗膜が軽度に剥離する
×：インク塗膜の半分以上が剥離する
【００６４】
〔画像品質評価〕
Ｌドット白抜き文字の画像品質を目視で観察した。観察結果から、以下の基準で画像品質を評価した。「○」および「△」を合格とした。
○：白抜き文字の視認性に優れる
△：白抜き文字が少し潰れるものの、視認可能である
×：白抜き文字が視認困難にまで潰れる、またはベタ画像にひび割れが発生する
【００６５】
【表１】
2017165883.tif 000002
【００６６】
【表２】
2017165883.tif 000003
【００６７】
【表３】
2017165883.tif 000004
【００６８】
（各表中の各成分についての数値は、質量割合を示す。）
ＣＡＢ−Ｏ−ＪＥＴ２６０Ｍ（キャボット社製）：自己分散顔料（固形分１０質量％の水性エマルジョン）
ＣＡＢ−Ｏ−ＪＥＴ２５０Ｃ（キャボット社製）：自己分散顔料（固形分１０質量％の水性エマルジョン）
Ｅ１０１０（日信化学工業社）：アセチレングリコール系界面活性剤「オルフィンＥ１０１０」
ＨＵＸ−４０１（ＡＤＥＫＡ社製）：水系ウレタン樹脂「アデカボンタイターＨＵＸ−４０１」（固形分３９質量％）
ビニブラン７１５Ｓ（日信化学工業社）：ポリ塩化ビニル−ポリウレタンのコアシェル粒子の水性エマルジョン（固形分２５質量％）
ＰＥ１１２６（星光ＰＭＣ社製）：アクリル樹脂水性エマルジョン（固形分４１．５質量％）
【００６９】
表１より、本発明の範囲内の実施例１〜１４のインクジェットインクは、比較的低温乾燥でも、良好な速乾性、定着性、および画像品質を示すことがわかる。
【００７０】
これに対し、比較例１の結果より、３−メトキシ−１−ブタノールの含有量を過度に減らして水の含有量を増やした場合、速乾性、定着性、および画像品質が悪くなることがわかる。また、比較例５の結果より、３−メトキシ−１−ブタノールの代わりに水溶性有機溶剤を使用して、３−メトキシ−１−ブタノールの含有量を過度に減らした場合、画像品質が悪いことがわかる。また、比較例２の結果より、３−メトキシ−１−ブタノールの含有量が過度に多い場合には、画像品質が悪くなることがわかる。また、比較例３の結果より、水溶性有機溶剤成分中の、沸点が２００℃以下の水溶性有機溶剤の含有量が７０質量％未満になると、定着性が悪くなることがわかる。また、比較例４の結果より、水溶性有機溶剤成分が沸点が２２０℃を超える水溶性有機溶剤を含む場合には、速乾性、定着性、および画像品質が悪くなることがわかる。
【産業上の利用可能性】
【００７１】
本発明のインクジェットインクは、ＰＥＴ基材、ＰＶＣ基材、ポリエチレン（ＰＥ）基材、ポリプロピレン（ＰＰ）基材、ポリスチレン基材等の非吸収性基材、およびアート紙、コート紙、キャスト紙、上質紙、合成紙、インクジェット用紙などの紙基材のへの印刷（画像形成）に用いることができ、非吸収性基材への印刷に好適に用いることができる。